(57)【要約】【課題】白黒２層バス電極の黒層およびブラックマトリックス用材料として用いることが可能で、焼成後において充分な黒さを有する焼成皮膜を形成できる光硬化性樹脂組成物を提供すること。また、充分な層間導電性（透明電極とバス電極白層との層間導通）と黒さを同時に満足し得る黒層（下層）を有するバス電極、及び充分な黒さを有するブラックマトリックスとが同じ材料から形成された高精細なＰＤＰ用前面基板を提供すること。【解決手段】（Ａ）耐熱性黒顔料、（Ｂ）有機バインダー、（Ｃ）光重合性モノマー、（Ｄ）光重合開始剤、及び（Ｅ）有機ビーズを含有する光硬化性樹脂組成物、並びに該組成物を用いて形成された白黒２層構造のバス電極における黒層とブラックマトリックスとを具備するプラズマディスプレイパネル用前面基板。【選択図】    図１
2005008700.tif 000002
【特許請求の範囲】
【請求項１】
（Ａ）耐熱性黒顔料、（Ｂ）有機バインダー、（Ｃ）光重合性モノマー、（Ｄ）光重合開始剤、及び（Ｅ）有機ビーズを含有することを特徴とする光硬化性樹脂組成物。
【請求項２】
前記有機ビーズ（Ｅ）が平均粒子径０．５〜１０μｍであることを特徴とする請求項１に記載の光硬化性樹脂組成物。
【請求項３】
前記有機ビーズ（Ｅ）の熱重量法による質量減少が、５００℃以下の温度で８０％以上であることを特徴とする請求項１又は２に記載の光硬化性樹脂組成物。
【請求項４】
前面ガラス基板上に黒色層を含むバス電極を列設するとともに、ブラックマトリックスを列設してなるプラズマディスプレイパネル用前面基板において、前記黒色層とブラックマトリックスとが請求項１〜３のいずれか１項に記載された同一の光硬化性樹脂組成物を用いて形成されたことを特徴とするプラズマディスプレイパネル用前面基板。
【発明の詳細な説明】
【０００１】
【発明の属する技術分野】
本発明は光硬化性樹脂組成物及びプラズマディスプレイパネル用前面基板に関し、特に、プラズマディスプレイパネル（以下、ＰＤＰと略称する）の前面基板において、精細な電極回路やブラックパターンを形成するのに有用なアルカリ現像型でかつ光硬化型の組成物、及びそれを用いて白黒二層構造を有するバス電極の黒層（下層）及びブラックマトリックスを形成したＰＤＰ用前面基板についての提案である。
【０００２】
【従来の技術】
ＰＤＰは、プラズマ放電による発光を利用して映像や情報の表示を行なう平面ディスプレイであり、パネル構造、駆動方法によってＤＣ型とＡＣ型に分類される。このＰＤＰによるカラー表示の原理は、リブ（隔壁）によって離間された前面ガラス基板と背面ガラス基板に形成された対向する両電極間のセル空間（放電空間）内でプラズマ放電を生じさせ、各セル空間内に封入されているＨｅ、Ｘｅ等のガスの放電により発生する紫外線で背面ガラス基板内面に形成された蛍光体を励起し、３原色の可視光を発生させるものである。
【０００３】
以下、添付図面を参照しながら簡単に説明する。
図３は、フルカラー表示の３電極構造の面放電方式ＰＤＰの構造例を部分的に示している。前面基板２００において、前面ガラス基板１の下面には、放電のための透明電極３ａ及び３ｂと該透明電極のライン抵抗を下げるためのバス電極１０４ａ及び１０４ｂとから成る一対の表示電極２ａ、２ｂが所定のピッチで多数列設されている。これらの表示電極２ａ、２ｂの下側には、電荷を蓄積するための透明誘電体層（低融点ガラス）５が印刷、焼成によって形成され、その下に保護層（ＭｇＯ）６が蒸着されている。保護層６は、表示電極の保護、放電状態の維持等の役割を有している。さらに、放電空間を形成する一対の表示電極２ａ、２ｂの両側部には、画像のコントラストをさらに高めるために、ストライプ状のブラックマトリックス１１０が形成されている。
【０００４】
一方、背面ガラス基板１１の上側には、放電空間を区画するストライプ状のリブ（隔壁）１２と各放電空間内に配されたアドレス電極（データ電極）１３が所定のピッチで多数列設されている。また、各放電空間の内面には、赤（１４ａ）、青（１４ｂ）、緑（１４ｃ）の３色の蛍光体膜が規則的に配され、フルカラー表示においては、前記のように赤、青、緑の３原色の蛍光体膜１４ａ、１４ｂ、１４ｃで１つの画素が構成される。
【０００５】
なお、上記構造のＰＤＰでは、一対の表示電極２ａと２ｂの間に交流のパルス電圧を印加し、同一基板上の電極間で放電させるので、「面放電方式」と呼ばれている。
【０００６】
また、上記構造のＰＤＰでは、放電により発生した紫外線が背面基板１１の蛍光体膜１４ａ、１４ｂ、１４ｃを励起し、発生した可視光を前面基板１の透明電極３ａ、３ｂを透して見る構造となっている。
【０００７】
このような構造のＰＤＰにおいて、前記バス電極１０４ａ、１０４ｂの形成は、画面側から見た黒さと導電性を確保するために、従来、銀等を含む高い導電性のペーストからなる白層（上層）（図示せず）と、耐熱性黒顔料と銀等を含む黒色で低い導電性のペーストからなる黒層（下層）（図示せず）をスクリーン印刷した後、パターンマスクを通して露光した後、現像し、次いで焼成する方法が行なわれている。このような方法において黒層用材料に用いられる感光性黒色導電ペーストとしては、耐熱性黒顔料と銀紛を用いて導電性と黒さを両立させた黒色導電ペースト組成物が提案されている（例えば、特許文献１参照）。
【０００８】
しかしながら、この黒色導電組成物は、耐熱性黒色顔料に銀が混合されているために充分な黒色が得られないという問題点を有していた。また、該組成物は、銀が混合され導電性を有するがゆえに、ブラックマトリックスの材料として用いると意図しない誤放電が隣接する表示電極間において生じやすく、これを防ぐためにはある程度適切なセル間隔が必要であり、電極回路の高精細化の観点から問題を有していた。
【０００９】
ところで、ＰＤＰの製造においては、材料利用率の向上並びに製造工程の簡素化による低コスト化を図るべく、バス電極を構成する黒層とブラックマトリックスとを同じ材料を用いて形成する技術が開示されている（例えば、特許文献２参照）。しかしながら、上記黒色導電組成物は導電性を有するため、ブラックマトリックス１１０を形成する材料として用いることはできず、上記黒色導電性組成物を用いた場合においては該技術の適用による製造工程の簡素化を図ることはできない。
【００１０】
【特許文献１】
特開２００１−６４５３号公報
【００１１】
【特許文献２】
特開２００２−８３５４７号公報
【００１２】
【発明が解決しようとする課題】
そこで本発明は、このような従来技術が抱える課題を解決するためになされたものであり、その主たる目的は、光硬化性樹脂組成物が白黒２層バス電極の黒層およびブラックマトリックスとして用いることが可能で乾燥、露光、現像、焼成の各工程において基板に対する優れた密着性、解像性、焼成性を損なうことなく、焼成後において充分な黒さを有する焼成皮膜を形成できる光硬化性樹脂組成物を提供することにある。
【００１３】
本発明の他の目的は、このような光硬化性樹脂組成物から高精細の電極回路、特に白黒２層構造のバス電極において充分な層間導電性（透明電極とバス電極白層との層間導通）と黒さを同時に満足し得る黒層（下層）を有する電極回路、及び充分な黒さを有するブラックマトリックスが形成された高精細なＰＤＰ用前面基板を提供することにある。
【００１４】
【課題を解決するための手段】
前記目的を達成するために、本発明の光硬化性樹脂組成物の基本的な第一の態様は、（Ａ）耐熱性黒顔料、（Ｂ）有機バインダー、（Ｃ）光重合性モノマー、（Ｄ）光重合開始剤、及び（Ｅ）有機ビーズを含有することを特徴としている。
【００１５】
本発明において、前記有機ビーズ（Ｅ）の平均粒子径は０．５〜１０μｍであることが好ましく、また、熱重量法による質量減少が、５００℃以下の温度で８０％以上であることがこのましい。
【００１６】
このような本発明の光硬化性樹脂組成物は、ペースト状形態であってもよく、また予めフィルム状に製膜したドライフィルムの形態であってもよい。
【００１７】
さらに本発明によれば、このような光硬化性樹脂組成物の焼成物から黒色電極回路及びブラックマトリックスが形成されてなるＰＤＰ用前面基板が提供される。
【００１８】
【発明の実施の形態】
本発明者は、前記目的の実現に向け鋭意研究した結果、光硬化性樹脂組成物に有機ビーズを添加すると、形成される黒色皮膜に分散した有機ビーズが、焼成工程において消失して微細なホールを形成し、これにより以下のような効果が生ずることを見出した。すなわち、有機ビーズを含有する光硬化性樹脂組成物（以下、「本発明の光硬化性樹脂組成物」又は単に「本発明の組成物」ともいう。）を白黒２層構造のバス電極の黒層として用いた場合、白層の導電物質が焼成時に黒層の前記ホール内に流入し、その結果、銀粉等の導電性微粒子を含有させることなく導電性のバス電極白層と透明電極の層間導通をとることが可能となる。更に、本発明の光硬化性樹脂組成物自体は導電性を有しないためブラックマトリックス用材料としても用いることができ、しかも焼成後において充分な黒さを呈する。即ち、かかる光硬化性樹脂組成物が、白黒２層バス電極の黒層およびブラックマトリックスとして用いることが可能で、乾燥、露光、現像、焼成の各工程において基板に対する優れた密着性、解像性、焼成性を損なうことなく、焼成後において充分な黒さを有する焼成皮膜（バス電極の場合は充分な導電性も付与する）を形成し得ることを見出した。
【００１９】
このように光硬化性樹脂組成物に、有機ビーズを添加すると、焼成皮膜が導電性微粒子を含有していなくても、ＰＤＰ前面基板に形成される白黒２層構造のバス電極において充分な層間導電性（透明電極とバス電極白層との層間導通）を達成できることを見出し、本発明を完成するに至ったものである。
【００２０】
従って、本発明の光硬化性樹脂組成物をＰＤＰ前面基板に形成される白黒２層構造のバス電極の黒層及びブラックマトリックス用材料として用いれば、バス電極は、黒層がＩＴＯやネサなどの透明電極と白層の間に挟持されたサンドイッチ構造を有するため、透明電極と白層との層間導通、並びに画面側から見たときの黒さを共に充分満足させることができるようになる。また、ブラックマトリックスは導電性を有しないため、誤放電を起こさず、画面側から見たときの黒さを充分満足させることができるようになる。更に、バス電極の黒層とブラックマトリックスとが同じ材料を用いて形成されることにより、ＰＤＰ用前面基板の製造工程の簡素化を図ることが可能となる。
【００２１】
図１は、本発明のＰＤＰ用前面基板１００を含む面放電方式のＡＣ型ＰＤＰの構造例を部分的に示したものであり、従来技術の説明において使用した図３と同一機能部分には同一の符号を付した。図１において、上層として導電性の白層（図示せず）２２ａ、２２ｂ、下層として黒層（図示せず）２１ａ、２１ｂを有するバス電極４ａ、４ｂにおける下層２１ａ、２１ｂと、ブラックマトリックス１０とが、本発明の光硬化性樹脂組成物である同一の組成物を用いて形成されている。
【００２２】
このような本発明の光硬化性樹脂組成物において、有機ビーズ（Ｅ）としては、粒子径をコントロールしやすい有機ポリマー粒子であればいずれも使用することができ、具体例としては、ポリウレタン、ポリメチルスチレン、ポリメタクリル酸メチル、ポリイソブテン、ポリスチレン、ポリブタジエン、ポリエチレンなどが挙げられる。これらの製造方法としては、公知の方法を用いることができ、懸濁重合、乳化重合などが挙げられる。
【００２３】
この有機ビーズ（Ｅ）は、電子顕微鏡による任意の１０点を測定した平均粒子径が０．５μｍ〜１０μｍの微粒子を用いることが望ましい。この理由は、平均粒子径が０．５μｍより小さいと、有機ビーズが消失してできるホールが小さく、十分な層間導通をとることができない。一方、平均粒子径が１０μｍよりも大きくなると、有機ビーズが消失してできるホールが大きくなり形成される焼成皮膜の黒色度が低下し易い。
【００２４】
また、この有機ビーズ（Ｅ）は、熱重量法（ＴＧ）による質量減少が５００℃以下の温度で８０％以上であることが望ましい。質量減少が５００℃以下で８０％未満だと、ＰＤＰの通常工程である６００℃程度の焼成では必要な層間導電性を得るのに十分なホールができず、しかも、焼成時における５００℃を超える温度での質量減少が多くなりすぎ、ブリスターを生じやすくなり好ましくない。
【００２５】
この有機ビーズ（Ｅ）の配合量は、有機バインダー（Ｂ）１００質量部当り０．０１〜１０質量部、好ましくは０．１〜５質量部の範囲が適当である。この理由は、有機ビーズの配合量が０．０１質量部よりも少ないと、焼成後に充分な導通ホールが得られず、一方、１０質量部を超える配合量では、焼成後に充分な黒さが得られず好ましくないからである。
【００２６】
耐熱性黒顔料（Ａ）としては、公知慣用の黒色材料を用いることができ、例えば、Ｃｕ、Ｆｅ、Ｍｎ、Ｃｏ、Ｃｒ等の単独酸化物又は複合酸化物が挙げられ、なかでも四三酸化コバルト（Ｃｏ３Ｏ４）は、焼成時の変色が少なく、焼成後の黒目に優れる点で好ましい。また、これらの耐熱性黒顔料（Ａ）は、２種類以上を併せて用いることができる。
【００２７】
耐熱性黒顔料（Ａ）は、電子顕微鏡による任意の１０点を測定した平均粒径が５μｍ以下、好ましくは０．０５μｍ以上５μｍ以下の微粒子を用いることが望ましい。この理由は、平均粒径が５μｍ以下であると、少量の添加でも、密着性等を損なうことなく緻密な黒色焼成皮膜を形成し得る樹脂組成物を提供することができる。一方、耐熱性黒顔料（Ａ）の平均粒径が５μｍよりも大きくなると、焼成皮膜の緻密性が悪くなり、形成される焼成皮膜の黒色度が低下し易いからである。
【００２８】
この耐熱性黒顔料（Ａ）は、比表面積が１．０〜２５ｍ２／ｇの範囲にある微粒子を用いることが好ましい。この理由は、その比表面積が１．０ｍ２／ｇ未満では、露光による回路パターン形成の精度が低下し、すなわちラインエッジの直線性が出難くなり、しかも充分な黒さの焼成皮膜が得られ難くなるためである。一方、２５ｍ２／ｇを超える場合、吸油量が大きくなってペーストの流動性が損なわれるため好ましくない。
【００２９】
耐熱性黒顔料（Ａ）の配合量は、有機バインダー（Ｂ）１００質量部当り０．１〜２００質量部、好ましくは２０〜１００質量部の範囲が適当である。この理由は、黒色微粒子の配合量が０．１質量部よりも少ないと、焼成後に充分な黒さが得られず、一方、２００質量部を超える配合量では、光の透過性が劣化する他に、コスト高となり好ましくないからである。
【００３０】
前記有機バインダー（Ｂ）としては、カルボキシル基を有する樹脂、具体的にはそれ自体がエチレン性不飽和二重結合を有するカルボキシル基含有感光性樹脂及びエチレン性不飽和二重結合を有さないカルボキシル基含有樹脂のいずれも使用可能である。好適に使用できる樹脂（オリゴマー及びポリマーのいずれでもよい）としては、以下のようなものが挙げられる。
【００３１】
（１）（ａ）不飽和カルボン酸と（ｂ）不飽和二重結合を有する化合物を共重合させることによって得られるカルボキシル基含有樹脂
（２）（ａ）不飽和カルボン酸と（ｂ）不飽和二重結合を有する化合物の共重合体にエチレン性不飽和基をペンダントとして付加させることによって得られるカルボキシル基含有感光性樹脂
（３）（ｃ）エポキシ基と不飽和二重結合を有する化合物と（ｂ）不飽和二重結合を有する化合物の共重合体に、（ａ）不飽和カルボン酸を反応させ、生成した２級の水酸基に（ｄ）多塩基酸無水物を反応させて得られるカルボキシル基含有感光性樹脂
（４）（ｅ）不飽和二重結合を有する酸無水物と、それ以外の（ｂ）不飽和二重結合を有する化合物の共重合体に、（ｆ）水酸基と不飽和二重結合を有する化合物を反応させて得られるカルボキシル基含有感光性樹脂
（５）（ｇ）エポキシ化合物と（ｈ）不飽和モノカルボン酸を反応させ、生成した２級の水酸基に（ｄ）多塩基酸無水物を反応させて得られるカルボキシル基含有感光性樹脂
（６）（ｂ）不飽和二重結合を有する化合物とグリシジル（メタ）アクリレートの共重合体のエポキシ基に、（ｉ）１分子中に１つのカルボキシル基を有し、エチレン性不飽和結合を持たない有機酸を反応させ、生成した２級の水酸基に（ｄ）多塩基酸無水物を反応させて得られるカルボキシル基含有樹脂
（７）（ｊ）水酸基含有ポリマーに（ｄ）多塩基酸無水物を反応させて得られるカルボキシル基含有樹脂
（８）（ｊ）水酸基含有ポリマーに（ｄ）多塩基酸無水物を反応させて得られるカルボキシル基含有樹脂に、（ｃ）エポキシ基と不飽和二重結合を有する化合物をさらに反応させて得られるカルボキシル基含有感光性樹脂
また、上記カルボキシル基含有感光性樹脂及びカルボキシル基含有樹脂としては、それぞれ重量平均分子量１，０００〜１００，０００、好ましくは５，０００〜７０，０００、及び酸価５０〜２５０ｍｇＫＯＨ／ｇ、かつ、カルボキシル基含有感光性樹脂の場合、その二重結合当量が３５０〜２，０００、好ましくは４００〜１，５００のものを好適に用いることができる。上記樹脂の分子量が１，０００より低い場合、現像時の皮膜の密着性に悪影響を与え、一方、１００，０００よりも高い場合、現像不良を生じ易いので好ましくない。また、酸価が５０ｍｇＫＯＨ／ｇより低い場合、アルカリ水溶液に対する溶解性が不充分で現像不良を生じ易く、一方、２５０ｍｇＫＯＨ／ｇより高い場合、現像時に皮膜の密着性の劣化や光硬化部（露光部）の溶解が生じるので好ましくない。さらに、カルボキシル基含有感光性樹脂の場合、感光性樹脂の二重結合当量が３５０よりも小さいと、焼成時に残渣が残り易くなり、一方、２，０００よりも大きいと、現像時の作業余裕度が狭く、また光硬化時に高露光量を必要とするので好ましくない。
【００３２】
本発明において光重合性モノマー（Ｃ）は、組成物の光硬化性の促進及び現像性を向上させるために用いる。光重合性モノマー（Ｃ）としては、例えば、２−ヒドロキシエチルアクリレート，２−ヒドロキシプロピルアクリレート、ジエチレングリコールジアクリレート、トリエチレングリコールジアクリレート、ポリエチレングリコールジアクリレート、ポリウレタンジアクリレート、トリメチロールプロパントリアクリレート、ペンタエリスリトールトリアクリレート、ペンタエリスリトールテトラアクリレート、トリメチロールプロパンエチレンオキサイド変性トリアクリレート、トリメチロールプロパンプロピレンオキサイド変性トリアクリレート、ジペンタエリスリトールペンタアクリレート、ジペンタエリスリトールヘキサアクリレート及び上記アクリレートに対応する各メタクリレート類；フタル酸、アジピン酸、マレイン酸、イタコン酸、こはく酸、トリメリット酸、テレフタル酸等の多塩基酸とヒドロキシアルキル（メタ）アクリレートとのモノ−、ジ−、トリ−又はそれ以上のポリエステルなどが挙げられるが、特定のものに限定されるものではなく、またこれらを単独で又は２種以上を組み合わせて用いることができる。これらの光重合性モノマーの中でも、１分子中に２個以上のアクリロイル基又はメタクリロイル基を有する多官能モノマーが好ましい。
【００３３】
このような光重合性モノマー（Ｃ）の配合量は、前記有機バインダー（カルボキシル基含有感光性樹脂及び／又はカルボキシル基含有樹脂）（Ｂ）１００質量部当り２０〜１００質量部が適当である。光重合性モノマー（Ｃ）の配合量が上記範囲よりも少ない場合、組成物の充分な光硬化性が得られ難くなり、一方、上記範囲を超えて多量になると、皮膜の深部に比べて表面部の光硬化が早くなるため硬化むらを生じ易くなる。
【００３４】
前記光重合開始剤（Ｄ）の具体例としては、ベンゾイン、ベンゾインメチルエーテル、ベンゾインエチルエーテル、ベンゾインイソプロピルエーテル等のベンゾインとベンゾインアルキルエーテル類；アセトフェノン、２，２−ジメトキシー２−フェニルアセトフェノン、２，２−ジエトキシー２−フェニルアセトフェノン、１，１−ジクロロアセトフェノン等のアセトフェノン類；２−メチル−１−［４−（メチルチオ）フェニル］−２−モルフォリノプロパン−１−オン、２−ベンジル−２−ジメチルアミノ−１−（４−モルフォリノフェニル）−ブタノン−１等のアミノアセトフェノン類；２−メチルアントラキノン、２−エチルアントラキノン、２−ｔ−ブチルアントラキノン、１−クロロアントラキノン等のアントラキノン類；２，４−ジメチルチオキサントン、２，４−ジエチルチオキサントン、２−クロロチオキサントン、２，４−ジイソプロピルチオキサントン等のチオキサントン類；アセトフェノンジメチルケタール、ベンジルジメチルケタール等のケタール類；ベンゾフェノン等のベンゾフェノン類；又はキサントン類；（２，６−ジメトキシベンゾイル）−２，４，４−ペンチルホスフィンオキサイド、ビス（２，４，６−トリメチルベンゾイル）−フェニルフォスフィンオキサイド、２，４，６−トリメチルベンゾイルジフェニルフォスフィンオキサイド、エチル−２，４，６−トリメチルベンゾイルフェニルフォスフィネイト等のフォスフィンオキサイド類；各種パーオキサイド類などが挙げられ、これら公知慣用の光重合開始剤を単独で又は２種以上を組み合わせて用いることができる。これらの光重合開始剤（Ｄ）の配合割合は、前記有機バインダー（カルボキシル基含有感光性樹脂及び／又はカルボキシル基含有樹脂）（Ｂ）１００質量部当り１〜３０質量部が適当であり、好ましくは、５〜２０質量部である。
【００３５】
また、上記のような光重合開始剤（Ｄ）は、Ｎ，Ｎ−ジメチルアミノ安息香酸エチルエステル、Ｎ，Ｎ−ジメチルアミノ安息香酸イソアミルエステル、ペンチル−４−ジメチルアミノベンゾエート、トリエチルアミン、トリエタノールアミン等の三級アミン類のような光増感剤の１種あるいは２種以上と組み合わせて用いることができる。
【００３６】
さらに、より深い光硬化深度を要求される場合、必要に応じて、可視領域でラジカル重合を開始するチバ・スペシャルティ・ケミカルズ社製イルガキュアー７８４等のチタノセン系光重合開始剤、ロイコ染料等を硬化助剤として組み合わせて用いることができる。
【００３７】
さらに、より深い光硬化深度を要求される場合、必要に応じて、熱重合触媒を前記光重合開始剤（Ｄ）と併用して用いることができる。この熱重合触媒は、数分から１時間程度にわたって高温におけるエージングにより未硬化の光重合性モノマーを反応させうるものであり、具体的には、過酸化ベンゾイル等の過酸化物、アゾイソブチロニトリル等のアゾ化合物等があり、好ましくは、２，２´−アゾビスイソブチロニトリル、２，２´−アゾビス−２−メチルブチロニトリル、２，２´−アゾビス−２，４−ジバレロニトリル、１´−アゾビス−１−シクロヘキサンカルボニトリル、ジメチル−２，２´−アゾビスイソブチレイト、４，４´−アゾビス−４−シアノバレリックアシッド、２−メチル−２，２´−アゾビスプロパンニトリル、２，４−ジメチル−２，２，２´，２´―アゾビスペンタンニトリル、１，１´−アゾビス（１−アセトキシ−１−フェニルエタン）、２，２，２´，２´−アゾビス（２−メチルブタナミドオキシム）ジヒドロクロライド等が挙げられ、より好ましいものとしては環境にやさしいノンシアン、ノンハロゲンタイプの１，１´−アゾビス（１−アセトキシ−１−フェニルエタン）が挙げられる。
【００３８】
本発明の組成物は、必要に応じて軟化点４００〜６００℃のガラス粉末、シリカ粉末等の無機微粒子を、本発明の光硬化性樹脂組成物の特性を損なわない量的割合で配合することができる。
【００３９】
ガラス粉末は、焼成後の導体回路の密着性向上のため、耐熱性黒顔料（Ａ）１００質量部当り３００質量部以下、好ましくは２００質量部以下の割合で添加できる。このガラス粉末としては、ガラス転移点（Ｔｇ）３００〜５００℃、ガラス軟化点（Ｔｓ）４００〜６００℃のものが好ましい。また、解像度の点からは、好ましくは平均粒子径２０μｍ以下、より好ましくは５μｍ以下のガラス粉末を用いることができる。
【００４０】
上記のようなガラス粉末を光硬化性樹脂組成物に添加することにより、露光・現像後の皮膜は６００℃以下で容易に焼成可能となる。但し、本発明の組成物では燃焼性の良好な有機バインダーが用いられ、ガラス粉末が溶融する前に脱バインダーが完了するように組成されているものの、ガラス粉末の軟化点が４００℃より低いと、これよりも低い温度で溶融が生じて有機バインダーを包み込み易くなり、残存する有機バインダーが分解することによって組成物中にブリスターが生じ易くなるので好ましくない。
【００４１】
ガラス粉末としては、酸化鉛、酸化ビスマス、又は酸化亜鉛などを主成分とする非結晶性フリットが好適に使用できる。
【００４２】
シリカ粉末としては、特に合成アモルファスシリカ微粉末が望ましく、その具体例としては、日本アエロジル（株）製のＡＥＲＯＳＩＬ（登録商標）５０、１３０、２００、２００Ｖ、２００ＣＦ、２００ＦＡＤ、３００、３００ＣＦ、３８０、ＯＸ５０、ＴＴ６００、ＭＯＸ８０、ＭＯＸ１７０、ＣＯＫ８４、日本シリカ工業（株）製のＮｉｐｓｉｌ（登録商標）ＡＱ、ＡＱ−Ｓ、ＶＮ３、ＬＰ、Ｌ３００、Ｎ−３００Ａ、ＥＲ−Ｒ、ＥＲ、ＲＳ−１５０、ＥＳ、ＮＳ、ＮＳ−Ｔ、ＮＳ−Ｐ、ＮＳ−ＫＲ、ＮＳ−Ｋ、ＮＡ、ＫＱ、ＫＭ、ＤＳ等が挙げられ、これらを単独で又は２種以上を組み合わせて用いることができる。これらの中でも、一次粒子径が５〜５０ｎｍ、比表面積が５０〜５００ｍ２／ｇのものが好ましい。
【００４３】
上記のような合成アモルファスシリカ微粉末を、前記したような光硬化性樹脂組成物に添加すると、焼成工程において骨材して働き焼成時の変形を抑えることができるためである。
【００４４】
光硬化性樹脂組成物に多量の無機フィラーやガラス粉末を配合した場合、得られる組成物の保存安定性が悪く、ゲル化や流動性の低下により塗布作業性が悪くなる傾向がある。従って、本発明の組成物では、組成物の保存安定性向上のため、無機フィラーやガラス粉末の成分である金属あるいは酸化物粉末との錯体化あるいは塩形成などの効果のある化合物を、安定剤として添加することが好ましい。安定剤としては、硝酸、硫酸、塩酸、ホウ酸等の各種無機酸；ギ酸、酢酸、アセト酢酸、クエン酸、ステアリン酸、マレイン酸、フマル酸、フタル酸、ベンゼンスルホン酸、スルファミン酸等の各種有機酸；リン酸、亜リン酸、次亜リン酸、リン酸メチル、リン酸エチル、リン酸ブチル、リン酸フェニル、亜リン酸エチル、亜リン酸ジフェニル、モノ（２−メタクリロイルオキシエチル）アシッドホスフェート等の各種リン酸化合物（無機リン酸、有機リン酸）などの酸が挙げられ、単独で又は２種以上を組み合わせて用いることができる。このような安定剤は、前記のガラス粉末や無機微粒子１００質量部当り０．１〜１０質量部の割合で添加することが好ましい。
【００４５】
本発明においては、組成物を希釈することによりペースト化し、容易に塗布工程を可能とし、次いで乾燥させて造膜し、接触露光を可能とさせるために、適量の有機溶剤を配合することができる。具体的には、メチルエチルケトン、シクロヘキサノンなどのケトン類；トルエン、キシレン、テトラメチルベンゼンなどの芳香族炭化水素類；セロソルブ、メチルセロソルブ、カルビトール、メチルカルビトール、ブチルカルビトール、プロピレングリコールモノメチルエーテル、ジプロピレングリコールモノメチルエーテル、ジプロピレングリコールモノエチルエーテル、トリエチレングリコールモノエチルエーテルなどのグリコールエーテル類；酢酸エチル、酢酸ブチル、セロソルブアセテート、ブチルセロソルブアセテート、カルビトールアセテート、ブチルカルビトールアセテート、プロピレングリコールモノメチルエーテルアセテートなどの酢酸エステル類；エタノール、プロパノール、エチレングリコール、プロピレングリコール、テルピネオールなどのアルコール類；オクタン、デカンなどの脂肪族炭化水素；石油エーテル、石油ナフサ、水添石油ナフサ、ソルベントナフサなどの石油系溶剤が挙げられ、これらを単独で又は２種以上を組み合わせて用いることができる。
【００４６】
本発明の光硬化性樹脂組成物には、さらに必要に応じて、シリコーン系、アクリル系等の消泡・レベリング剤、皮膜の密着性向上のためのシランカップリング剤、等の他の添加剤を配合することもできる。さらにまた、必要に応じて、公知慣用の酸化防止剤や、保存時の熱的安定性を向上させるための熱重合禁止剤、焼成時における基板との結合成分としての金属酸化物、ケイ素酸化物、ホウ素酸化物などの微粒子を添加することもできる。
【００４７】
本発明の光硬化性樹脂組成物は、予めフィルム状に成膜されている場合には基板上にラミネートすればよいが、ペースト状組成物の場合、スクリーン印刷法、バーコーター、ブレードコーターなど適宜の塗布方法で基板、例えばＰＤＰの前面基板となるガラス基板に塗布し、次いで指触乾燥性を得るために熱風循環式乾燥炉、遠赤外線乾燥炉等で例えば約６０〜１２０℃で５〜４０分程度乾燥させて有機溶剤を蒸発させ、タックフリーの塗膜を得る。その後、選択的露光、現像、焼成を行なって所定のパターンの電極回路、ブラックマトリックスを形成する。
【００４８】
露光工程としては、所定の露光パターンを有するネガマスクを用いた接触露光及び非接触露光が可能である。露光光源としては、ハロゲンランプ、高圧水銀灯、レーザー光、メタルハライドランプ、ブラックランプ、無電極ランプなどが使用される。露光量としては５０〜１０００ｍＪ／ｃｍ２程度が好ましい。
【００４９】
現像工程としてはスプレー法、浸漬法等が用いられる。現像液としては、水酸化ナトリウム、水酸化カリウム、炭酸ナトリウム、炭酸カリウム、珪酸ナトリウムなどの金属アルカリ水溶液や、モノエタノールアミン、ジエタノールアミン、トリエタノールアミンなどのアミン水溶液、特に約１．５質量％以下の濃度の希アルカリ水溶液が好適に用いられるが、組成物中のカルボキシル基含有樹脂のカルボキシル基がケン化され、未硬化部（未露光部）が除去されればよく、上記のような現像液に限定されるものではない。また、現像後に不要な現像液の除去のため、水洗や酸中和を行なうことが好ましい。
【００５０】
焼成工程においては、現像後の基板を空気中又は窒素雰囲気下で約４００〜６００℃の加熱処理を行ない、所望のパターンを形成する。なお、この時の昇温速度は、２５℃／分以下に設定することが好ましい。
【００５１】
バス電極の黒色層（下層）及びブラックマトリックスを本発明の光硬化性樹脂組成物を用い同時形成する工程を含む、本発明のＰＤＰ用前面基板の製造方法について説明する。本発明の製造方法は、即ち、本発明の光硬化性樹脂組成物を前面ガラス基板上に塗布、乾燥してバス電極とブラックマトリックスのパターンを露光し、まとめて現像を行い、ブラックマトリックスとバス電極の黒色層（下層）を同時に形成するものである。
【００５２】
具体的には、バス電極の形成においては、まず、図２（Ａ）に示すように、予めスパッタリング、イオンプレーティング、化学蒸着、電着等の従来公知の適宜の手段によりＩＴＯ、ＳｎＯ２等により透明電極３０３が形成された前面ガラス基板３０１に、本発明の光硬化性樹脂組成物を塗布し、乾燥してタックフリーの黒層３２０を形成する。次に、図２（Ｂ）に示すように、形成した黒層３２０に対し、バス電極とブラックマトリックスのパターンを有するフォトマスク３５０を重ね合わせ、露光する。次に、図２（Ｃ）に示すように、Ａｇ、Ａｕ、Ａｌ、Ｐｔ、Ｐｄ等の導電性粉末を含有する導電性の高い組成物を塗布し、乾燥してタックフリーの白層（導電性層）３２３を形成する。その後、図２（Ｄ）に示すように、これにバス電極の露光パターンを有するフォトマスク３５１を重ね合わせ、露光する。次いで、アルカリ水溶液により現像して非露光部分を除去し、その後、焼成することにより、図２（Ｅ）に示すように、透明電極３０３の上に黒層（下層）電極３２１と白層（上層）電極３２２とからなるバス電極３０４と、ブラックマトリックス３１０が形成される。
【００５３】
なお、図２（Ｂ）において、バス電極とブラックマトリックスのパターンを有するフォトマスク３５０に替えて、ブラックマトリックスのパターンのみを有するフォトマスクを重ね合わせて露光し、図２（Ｄ）において、バス電極の露光パターンを有するフォトマスク３５１に替えて、バス電極とブラックマトリックスのパターンを有するフォトマスクを重ね合わせて白黒２層を同時に露光すること以外は、上記方法と同様にして、バス電極とブラックマトリックスのパターンを形成することもできる。
【００５４】
【実施例】
以下、本発明を実施例に基づいて具体的に説明するが、本発明が下記実施例に限定されるものでないことはもとよりである。なお、以下において「部」は、特に断りのない限りすべて質量部であるものとする。
【００５５】
（合成例１）
温度計、攪拌機、滴下ロート、及び還流冷却器を備えたフラスコに、メチルメタクリレートとメタクリル酸を０．８７：０．１３のモル比で仕込み、溶媒としてトリプロピレングリコールモノメチルエーテルと石油ナフサ（混合比１：１）、触媒としてアゾビスイソブチロニトリルを入れ、窒素雰囲気下、８０℃で２〜６時間攪拌し、有機バインダーＡを得た。この有機バインダーＡは、重量平均分子量が約２０，０００、酸価が７４ｍｇＫＯＨ／ｇであった。
【００５６】
なお、得られた有機バインダーＡ（共重合樹脂）の重量平均分子量の測定は、島津製作所製ポンプＬＣ−６ＡＤと昭和電工製カラムＳｈｏｄｅｘ（登録商標）ＫＦ−８０４、ＫＦ−８０３、ＫＦ−８０２を三本つないだ高速液体クロマトグラフィーにより測定した。
【００５７】
このようにして得られた有機バインダーＡを用い、以下に示す組成比にて配合し、攪拌機により攪拌後、３本ロールミルにより練肉してペースト化を行なった。
【００５８】
なお、低融点ガラス粉末としては、Ｂｉ２Ｏ３  ５０％、Ｂ２０３  １５％、ＺｎＯ１５％、ＳｉＯ２  ６％、ＢａＯ  １７％を粉砕し、熱膨張係数α３００＝８５×１０−７  ／℃、ガラス転移点４６０℃、平均粒子径１．６μｍとしたものを使用した。また、本実施例で用いた有機ビーズは、セイコーインスツルメンツ社製のＴＧ／ＤＴＡ６２００にて、昇温速度１０℃／ｍｉｎ、空気雰囲気中の条件にて測定した結果が、４５０℃で８０．２４％の質量減少、５００℃で８７．４６％の質量減少であった。
【００５９】
2005008700.tif 000003
【００６０】
2005008700.tif 000004
【００６１】
（組成物例２）
有機ビーズを３．０部としたこと以外は、組成物例１と同様の組成にてペースト化を行った。
【００６２】
（組成物例３）
四三酸化コバルトを銅−鉄系黒色複合酸化物（ＣｕＯ−Ｆｅ２Ｏ３−Ｍｎ２Ｏ３、平均粒子径０．１７μｍ）に変えたこと以外は、組成物例１と同様の組成にてペースト化を行った。
【００６３】
（比較組成物例１）
有機ビーズを含めなかったこと以外は、組成物例１と同様の組成にてペースト化を行った。
【００６４】
（比較組成物例２）
有機ビーズを含めなかったこと以外は、組成物例３と同様の組成にてペースト化を行った。
【００６５】
このようにして得られた本発明の組成物例１〜３及び比較組成物例１、２の各ペーストについて、バス電極評価（抵抗値、層間導通、焼成後色調、Ｌ＊値）、ブラックマトリックス評価（焼成後色調、Ｌ＊値）、ペースト安定性の評価を行った。その評価方法は以下のとおりである。
【００６６】
抵抗値：
ガラス基板上に、評価用ペーストを２００メッシュのポリエステルスクリーンを用いて全面に塗布し、次いで、熱風循環式乾燥炉にて９０℃で２０分間乾燥して指触乾燥性の良好な塗膜を形成した。次に、この塗膜上に、白層（上層）用導電性ペーストを２００メッシュのポリエステルスクリーンを用いて全面に塗布し、次いで、熱風循環式乾燥炉にて９０℃で２０分間乾燥して指触乾燥性の良好な２層構造の塗膜を形成した。その後、光源をメタルハライドランプとし、パターン寸法１００μｍ×１０ｃｍのネガマスクをもちいて、組成物上の積算光量が５００ｍＪ／ｃｍ２となるように露光した後、液温３０℃の０．５質量％Ｎａ２ＣＯ３水溶液を用いて現像を行ない、水洗した。最後に空気雰囲気下にて５℃／分で昇温し、５５０℃で３０分間焼成し、ガラス基板上に焼成皮膜のパターンを形成した。こうして形成した焼成皮膜について抵抗値を測定した。
【００６７】
層間導通：
ＩＴＯ膜付きガラス基板上に、上記と同様の方法により１００μｍ×３ｃｍのパターンの焼成皮膜をスペース１００μｍで１対形成した。こうして形成した焼成皮膜の白層（上層）にテスターをあて抵抗値の確認を行なった。
【００６８】
焼成後色調：
ＩＴＯ膜付きガラス基板上に、上記と同様の方法（ブラックマトリックス評価については白層（上層）用導電性ペーストを塗布しない）により３ｃｍ×１０ｃｍのパターンの焼成皮膜を形成した。こうして形成した焼成皮膜をガラス側から目視により観察し、色調の確認を行なった。
【００６９】
Ｌ＊値：
上記焼成後色調を確認した試験片を用いて色彩色差計（ミノルタカメラ（株）製、ＣＲ−２２１）を用いてＬ＊ａ＊ｂ＊表色系の値をＪＩＳ−Ｚ−８７２９に従って測定し、明度を表す指数であるＬ＊値を黒色度の指標として評価した。このＬ＊値が小さいほど黒色度に優れる。
【００７０】
これらの評価結果を表１に示す。
この表１に示す結果から明らかなように、本発明の組成物に係るペーストは、比較組成物のペーストに比べて層間導通に優れ、焼成後においても、充分な黒さを満足し得るバス電極用黒層（下層）、ブラックマトリックスを形成できることがわかった。なお、層間導通は、従来の銀を含む導電性黒ペーストを用いた場合と同レベルであった。
【００７１】
【表１】
2005008700.tif 000005
【００７２】
なお、上記評価用ペーストについて、現像後のライン形状、焼成後のライン形状、密着性を評価したが、いずれも問題はなかった。
【００７３】
これらの評価に使用した基板は、ガラス基板上に形成した皮膜を、ライン／スペース＝５０／１００μｍとなるガラス乾板を用いてパターン露光し、次いで、液温が３０℃の０．５質量％Ｎａ２ＣＯ３水溶液にて現像を行ない、水洗し、その後、焼成すること以外は、上記抵抗値評価の場合と同様にして焼成皮膜のパターンを形成した基板を作成した。
【００７４】
これらの評価方法は、現像後のライン形状については、現像まで終了したパターンを顕微鏡観察し、ラインに不規則なばらつきがなく、よれ等がないかどうかで評価し、焼成後のライン形状については、焼成まで終了したパターンを顕微鏡観察し、ラインに不規則なばらつきがなく、よれ等がないかどうかで評価した。また密着性は、セロハン粘着テープによるピーリングを行ない、パターンの剥離がないかどうかで評価した。
【００７５】
【発明の効果】
以上説明したように本発明の光硬化性樹脂組成物によれば、白黒２層バス電極の黒層およびブラックマトリックスとして用いることが可能で乾燥、露光、現像、焼成の各工程において基板に対する優れた密着性、解像性、焼成性を損なうことなく、焼成後において充分な黒さを有する焼成皮膜を形成できる光硬化性樹脂組成物を提供することができる。
【００７６】
その結果、本発明によれば、特に白黒２層構造のバス電極において充分な層間導電性（透明電極とバス電極白層との層間導通）と黒さを同時に満足し得る黒層（下層）電極回路、及び充分な黒さを有するブラックマトリックスを形成した高精細なＰＤＰ用前面基板を簡易かつ低コストで提供することができる。
【図面の簡単な説明】
【図１】本発明の実施の一態様であるＰＤＰ用前面基板を含む面放電方式のＡＣ型ＰＤＰの部分分解斜視図。
【図２】本発明の光硬化性樹脂組成物を用いてＰＤＰのバス電極の黒層およびブラックマトリックスを形成する工程例の概略断面図。
【図３】面放電方式のＡＣ型ＰＤＰの部分分解斜視図。
【符号の説明】
１、３０１・・・前面ガラス基板
２ａ，２ｂ・・・表示電極、
３０３，３ａ，３ｂ・・・透明電極
４０４，４ａ，４ｂ・・・バス電極
５・・・透明誘電体層
６・・・保護層
１１  背面ガラス基板
１２  リブ
１３  アドレス電極
１４ａ，１４ｂ，１４ｃ  蛍光体膜
２１、３２０、３２１・・・黒層（下層）
２２、３２２、３２３・・・白層（上層、導電性層）
【図１】
2005008700.tif 000006
【図２】
2005008700.tif 000007
【図３】
2005008700.tif 000008